Brevet FR3075085A1 (20190621)

REVENDICATIONS1) Procede de fabrication dune composition de caoutchouc initiale a base d'au moins un elastomere dienique, d' au moins une charge inorganique a titre de charge renforcante et d'au moins un agent de couplage de la charge inorganique renforcante avec l'elastomere dienique, ledit agent de couplage repondant a la formule generale (I) ci-dessous (0R1)3 a(R2)a Si-Z1 sx z2 Si (R4)b(oR3)3 b (I) dans laquelle : - a et b, identiques ou differents, sont un nombre entier egal a 0, 1 ou 2; - x est un nombre inferieur ou egal a 2,5; - les groupements le et R3, identiques ou differents, sont choisis dans le groupe constitue par l'atome d'hydrogene, les alkyles en Cl-C18, les cycloalkyles en C5-C18 et les aryles en C6-Cis ; - les groupements R2 et R4, identiques ou differents, sont choisis dans le groupe constitue par les alkyles en Cl-C18, les cycloalkyles en C5-C18 et les aryles en C6-Cis ; - les groupements Z1 et Z2, identiques ou differents representent un groupement de liaison divalent comportant de 1 a 18 atomes de carbone ; ledit procede comprenant les &apes successives suivantes : A) on introduit dans un moyen de melangeage (100), de preference de type melangeur interne, comprenant une cuve de melangeage (116) dans laquelle sont montes des rotors (112,\n<CLM>\1\tanimes en rotation, les rotors comportant des projections radiales formant entre elles et avec la cuve de melangeage un entrefer (e), l'elastomere dienique, la charge inorganique renforcante, l'agent de couplage repondant a la formule generale (I), B) on mélange les composants introduits dans la cuve jusqu'd obtenir un mélange homogene en s'assurant que la temperature du mélange demeure inferieure ou egale a 170°C puffs, C) on regule la vitesse de rotation des rotors de maniere a porter le mélange de l' ≊ (B) a une temperature comprise dans un domaine allant de 180°C a 240°C, en un temps inferieur ou egal a 600 secondes, et preferentiellement inferieur ou egal 400 secondes, D) on extrait du moyen de melangeage le mélange obtenu a l'etape precedente et on abaisse la temperature de ce mélange a une temperature inferieure ou egale a 140°C en moins de 5 minutes pour obtenir la composition caoutchouc initiale. 33\n<CLM>\1\tProcede selon la revendication 1, dans lequel les groupements le et R3 de la formule (I), identiques ou differents, sont choisis dans le groupe constitue par l'atome d'hydrogene et les alkyles en Ci-C18.\n<CLM>\1\tProcede selon la revendication 2, dans lequel les groupements le et R3 de la 5 formule (I), identiques ou differents, sont choisis dans le groupe constitue par l'atome d'hydrogene, le methyle, ethyle et le propyle.\n<CLM>\1\tProcede selon l'une quelconque des revendications 1 a 3, dans lequel les groupements R2 et R4 de la formule (I), identiques ou differents, representent un alkyle en Ci-Cis. 10\n<CLM>\1\tProcede selon la revendication 4, dans lequel les groupements R2 et R4 de la formule (I), identiques ou differents, sont choisis dans le groupe constitue par le methyle, l'ethyle et le propyle.\n<CLM>\1\tProcede selon l'une quelconque des revendications 1 a 5, dans lequel les groupements Z1 et Z2 de la formule (I), identiques ou differents, sont choisis parmi les 15 alkylenes en Ci-C18 et les arylenes en C6-C12.\n<CLM>\1\tProcede selon la revendication 6, dans lequel les groupements Z1 et Z2 de la formule (I), identiques ou differents, representent un alkylene en Ci-C6, plus preferentiellement sont choisis dans le groupe forme par le methylene, methylene, le propylene, le butylene et le methylpropylene. 20\n<CLM>\1\tProcede selon la revendication 7, dans lequel les groupements le et R3 de la formule (I) sont identiques et sont choisis dans le groupe constitue par le methyle, ethyle et le propyle, les groupements Z1 et Z2 de la formule (I) sont identiques et sont choisis dans le groupe forme par le methylene, methylene, le propylene et le butylene, a et b sont identiques et sont egaux a 0 et x est un nombre inferieur ou egal a 2,5. 25\n<CLM>\1\tProcede selon l'une quelconque des revendications 1 a 8, dans lequel l'elastomere dienique est choisi dans le groupe constitue par le caoutchouc naturel, les polyisoprenes de synthese, les polybutadienes, les copolymeres de butadiene, les copolymeres d'isoprene et les mélanges de ces elastomeres dieniques.\n<CLM>\1\tProcede selon l'une quelconque des revendications 1 a 9, dans lequel la 30 composition initiale comprend en outre du noir de carbone, ledit noir de carbone etant ajoute au cours de l' ≊ A.\n<CLM>\1\tProcede selon l'une quelconque des revendications 1 a 9, dans lequel la charge renforcante comprend de la silice, et dans lequel la temperature de l' ≊ (C) est comprise dans un domaine allant de 180°C a 200°C. 34\n<CLM>\1\tProcede selon l'une quelconque des revendications 1 a 11, dans lequel, au cours de l'etape A, on incorpore egalement des additifs.\n<CLM>\1\tProcede selon l'une quelconque des revendications 1 a 12, dans lequel le total de l'energie specifique conferee au mélange pendant l'ensemble des operations de 5 melangeage est comprise dans un domaine allant de 1000 joules/grammes a 7500 joules/grammes.\n<CLM>\1\tProcede selon l'une quelconque des revendications 1 a 13, dans lequel, a l'issue de l'etape D on realise une composition de caoutchouc finale a l'aide d'un ou plusieurs moyen(s) de melangeage continu ou discontinu (100, 200), de preference de type 10 melangeur interne et/ou externe, en incorporant un volume predetermine de la composition de caoutchouc initiale, le systeme de reticulation, ainsi qu'un complement eventuel d'elastomere, de charges renforcantes et d'additifs, en choisissant les parametres de fonctionnement du moyen de melangeage en continu ou discontinu (100,\n<CLM>\1\tde sorte que l'energie specifique complementaire conferee a la composition de caoutchouc au cours de 15 cette ≊ soit comprise dans un domaine allant de 500 joules/grammes a 2000 joules/grammes.